(57)【要約】【課題】直火にかけて加熱でき、かつ、電磁誘導により加熱できること。【解決手段】側部分２と、側部分２とともに容器を形成する底部分３とを備えている。側部分２と底部分３とは、アルミニウムを含有するアルミニウム層４、５を含んでいる。底部分３は、アルミニウム層４、５に積層される加熱層６を含んでいる。加熱層６は、電磁加熱式調理器により発熱する。このような加熱容器１は、ガスレンジを用いて直火にかけて加熱することができ、かつ、電磁加熱式調理器を用いて加熱することができる。【選択図】図１
2004123199.tif 000002
【特許請求の範囲】
【請求項１】
側部分と、
前記側部分とともに容器を形成する底部分とを具備し、
前記側部分と前記底部分とは、アルミニウムを含有するアルミニウム層を含み、
前記底部分は、前記アルミニウム層に積層される加熱層を含み、
前記加熱層は、電磁加熱式調理器により発熱する
加熱容器。
【請求項２】
請求項１において、
当該加熱容器は、前記容器の内部に加熱対象が入れられて市場販売される
ことを特徴とする加熱容器。
【請求項３】
請求項１または請求項２のいずれかにおいて、
前記加熱層は、鉄を９９．９５質量％以上含有する高純度鉄から形成される
ことを特徴とする加熱容器。
【請求項４】
請求項３において、
前記アルミニウム層は、内側アルミニウム層と外側アルミニウム層とを含み、前記加熱層は、前記内側アルミニウム層と前記外側アルミニウム層とに挟まれ、
前記側部分は、前記加熱層を含む
ことを特徴とする加熱容器。
【請求項５】
請求項３において、
前記アルミニウム層は、内側アルミニウム層と外側アルミニウム層とを含み、前記加熱層は、前記内側アルミニウム層と前記外側アルミニウム層とに挟まれ、
前記側部分は、前記加熱層を含まない
ことを特徴とする加熱容器。
【請求項６】
請求項３において、
前記加熱層は、外部に露出している
ことを特徴とする加熱容器。
【発明の詳細な説明】
【０００１】
【発明の属する技術分野】
本発明は、加熱容器に関し、特に、加熱対象を輸送するときに利用され、かつ、その加熱対象を加熱するときに利用される加熱容器に関する。
【０００２】
【従来の技術】
アルミ容器に包装された冷凍食品の麺類が市場販売されている。そのアルミ容器は、アルミ箔により形成され、ガスレンジを用いて直火にかけて冷凍食品を加熱することに利用される。このような冷凍食品によれば、購入者は、冷凍食品を加熱するときに、別途に鍋を準備する必要が無く、便利である。より便利なアルミ容器が望まれている。
【０００３】
特開平８−５６８４４号公報に示される公知の調理器具は、電磁誘導が発生する鉄あるいはステンレスなどの薄板を必要な部位のみ加圧接合法で、アルミニウムと複合化し成形されている。このような調理器具は、内部の加熱対象を、ガスレンジを用いて直火にかけて加熱することができ、かつ、電磁加熱式調理器を用いて加熱することができる。
【０００４】
【特許文献１】
特開平８−５６８４４号公報
【０００５】
【発明が解決しようとする課題】
本発明の課題は、より便利な加熱容器を提供することにある。
本発明の他の課題は、ガスレンジを用いて直火にかけて加熱することができ、かつ、電磁加熱式調理器を用いて加熱することができる加熱容器を提供することにある。
本発明のさらに他の課題は、ガスレンジを用いて直火にかけて加熱することができ、電磁加熱式調理器を用いて加熱することができ、かつ、より安価である加熱容器を提供することにある。
【０００６】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００７】
本発明による加熱容器（１）（１１）（２１）は、側部分（２）（１２）（２２）と、側部分（２）（１２）（２２）とともに容器を形成する底部分（３）（１３）（２３）とを備えている。側部分（２）（１２）（２２）と底部分（３）（１３）（２３）とは、アルミニウムを含有するアルミニウム層（４、５）（１４、１５）（２４）を含んでいる。底部分（３）（１３）（２３）は、アルミニウム層（４、５）（１４、１５）（２３）に積層される加熱層（６）（１６）（２６）を含んでいる。加熱層（６）（１６）（２６）は、電磁加熱式調理器により発熱する。その電磁加熱式調理器は、電磁誘導により加熱層（６）（１６）（２６）に渦電流を発生させて加熱する。加熱容器（１）（１１）（２１）は、ガスレンジを用いて直火にかけて加熱することができ、かつ、電磁加熱式調理器を用いて加熱することができる。
【０００８】
加熱容器（１）（１１）（２１）は、容器の内部に加熱対象が入れられて市場販売されることが好ましい。このとき、アルミニウム層（４、５）（１４、１５）（２４）は、アルミ箔により形成されている。その加熱対象としては、食料品が例示される。
【０００９】
加熱層（６）（１６）（２６）は、鉄を９９．９５質量％以上含有する高純度鉄から形成されている。このような高純度鉄は、市場販売される軟鉄に比較して透磁率が高く、層の厚さを薄くすることができる。高純度鉄は、電磁加熱式調理器により発熱する普通鋼よりさびにくく好ましい。高純度鉄は、さらに、軟鉄に比較して硬度が軟らかく、容器の形状に加工することが容易である点で好ましい。
【００１０】
アルミニウム層（４、５）は、内側アルミニウム層（４）と外側アルミニウム層（５）とを含んでいる。加熱層（６）は、内側アルミニウム層（４）と外側アルミニウム層（５）とに挟まれている。側部分（２）は、加熱層（６）を含んでいる。このような加熱容器（１）は、加熱層（６）が内側アルミニウム層（４）と外側アルミニウム層（５）とに挟まれて形成されるクラッド材から容易に製造することができる。このような加熱容器（１）は、加熱層（６）が外部に露出していないで、加熱層（１６）が錆び難い。
【００１１】
アルミニウム層（１４、１５）は、内側アルミニウム層（１４）と外側アルミニウム層（１５）とを含んでいる。加熱層（１６）は、内側アルミニウム層（１４）と外側アルミニウム層（１５）とに挟まれ、側部分（１２）は、加熱層（１６）を含んでいない。このような加熱容器（１１）は、加熱層（６）が外部に露出していないで、加熱層（１６）が錆び難い。このような加熱容器（１１）は、さらに、クラッド材から形成される加熱容器（１）より高純度鉄の量が少く、軽く、製造コストが安い。
【００１２】
加熱層（２６）は、外部に露出していることが好ましい。すなわち、加熱層は、容器の外側に露出し、または、容器の内側に露出している。このような加熱容器は、加熱層（６）（１６）が内側アルミニウム層（４）（１４）と外側アルミニウム層（５）（１５）とに挟まれている容器（１）（１１）より、容易に製造することができ、製造コストが安い。
【００１３】
【発明の実施の形態】
図面を参照して、本発明による加熱容器の実施の形態を説明する。その加熱容器１は、図１に示されているように、側部分２と底部分３とから形成されている。側部分２は、筒を形成し、概ね柱体（円柱または角柱）の側面を形成している。底部分３は、側部分２に一体に接合され、側部分２の筒の一端を閉じて側部分２とともに容器を形成している。このとき、側部分２は、底部分３に接合されている側がその反対側より底面積がやや小さいことが好ましい。
【００１４】
側部分２と底部分３とは、複数の層から形成されている。その複数の層は、内側アルミニウム層４、外側アルミニウム層５および高純度鉄層６とから形成されている。内側アルミニウム層４は、加熱容器１の内部側に配置されている。外側アルミニウム層５は、加熱容器１の外部側に配置されている。内側アルミニウム層４と外側アルミニウム層５とは、それぞれ純アルミニウムまたはアルミニウム合金から形成され、それぞれ厚さが１００μｍ以下である。高純度鉄層６は、内側アルミニウム層４と外側アルミニウム層５とに挟まれている。高純度鉄層６は、鉄を９９．９５質量％以上含有する高純度鉄から形成され、厚さが５μｍ〜１００μｍである。
【００１５】
加熱容器１を製造するには、まず、高純度鉄から形成される厚さ１００μｍの薄板が製造される。次いで、アルミニウム合金から形成される厚さが１００μｍである２枚のアルミ箔が製造される。その薄板は、２枚のアルミ箔に挟まれて圧延されて、クラッド材が製造される。そのクラッド材は、高純度鉄から形成される高純度鉄層が２つのアルミニウム層に挟まれて機械的に接合され積層されている材料である。そのクラッド材は、適当な大きさに切断されて、加工されて加熱容器１に形成される。
【００１６】
市場販売される軟鉄の薄板は、最も薄いもので板厚が５０μｍ〜１００μｍである。高純度鉄は、加工性が良く、厚さが５μｍ〜１００μｍの薄板に軟鉄に比較して容易に形成することができる。このとき、加熱容器１は、軽い点で好ましい。
【００１７】
加熱容器１は、冷凍うどんに例示される食料品が入れられ、更にその外側を樹脂により包装されて市場販売される。購入者は、外側の樹脂を外して、ガスレンジを用いて加熱容器１を直火にかけて中の食料品を加熱することができ、または、電磁加熱式調理器を用いて加熱容器１を加熱して中の食料品を加熱することができる。
【００１８】
図２は、本発明による加熱容器の実施の他の形態を示している。その加熱容器１１は、側部分１２と底部分１３とから形成されている。側部分１２は、筒を形成し、概ね柱体（円柱または角柱）の側面を形成している。底部分１３は、側部分１２に一体に接合され、側部分１２の筒の一端を閉じて側部分１２とともに容器を形成している。このとき、側部分１２は、底部分１３に接合されている側がその反対側より底面積がやや小さいことが好ましい。
【００１９】
側部分１２は、純アルミニウムまたはアルミニウム合金から形成されている。
底部分１３は、複数の層から形成されている。その複数の層は、内側アルミニウム層１４、外側アルミニウム層１５および高純度鉄層１６とから形成されている。内側アルミニウム層１４は、加熱容器１１の内部側に配置されている。外側アルミニウム層１５は、加熱容器１１の外部側に配置されている。内側アルミニウム層１４と外側アルミニウム層１５とは、それぞれ純アルミニウムまたはアルミニウム合金から形成され、それぞれ厚さが１００μｍ以下である。高純度鉄層１６は、内側アルミニウム層１４と外側アルミニウム層１５とに挟まれている。高純度鉄層１６は、鉄を９９．９５質量％以上含有する高純度鉄から形成され、厚さが５μｍ〜１００μｍである。
【００２０】
加熱容器１１を製造するには、まず、高純度鉄から形成される厚さ１００μｍの薄板が製造される。その薄板は、加熱容器１１の底部分１３に合同である図形に切断される。次いで、アルミニウム合金から形成される厚さが１００μｍである２枚のアルミ箔が製造される。その薄板は、２枚のアルミ箔に挟まれて圧着される。その圧着された材料は、適当な大きさに切断されて、その薄板が加熱容器１の底部分１３になるように、加工される。
【００２１】
高純度鉄は、アルミニウムに比較して価格が高い。加熱容器１１は、既述の実施の形態における加熱容器１より、高純度鉄の使用量が小さく、製造コストが小さい。
【００２２】
加熱容器１１は、冷凍うどんに例示される食料品が入れられ、更にその外側を樹脂により包装されて市場販売される。購入者は、外側の樹脂を外して、ガスレンジを用いて加熱容器１１を直火にかけて中の食料品を加熱することができ、または、電磁加熱式調理器を用いて加熱容器１１を加熱して中の食料品を加熱することができる。
【００２３】
図３は、本発明による加熱容器の実施のさらにを示している。その加熱容器２１は、側部分２２と底部分２３とから形成されている。側部分２２は、筒を形成し、概ね柱体（円柱または角柱）の側面を形成している。底部分２３は、側部分２２に一体に接合され、側部分２２の筒の一端を閉じて側部分２２とともに容器を形成している。このとき、側部分２２は、底部分２３に接合されている側がその反対側より底面積がやや小さいことが好ましい。
【００２４】
側部分２２は、純アルミニウムまたはアルミニウム合金から形成されている。
底部分２３は、複数の層から形成されている。その複数の層は、アルミニウム層２４と高純度鉄層２６とから形成されている。アルミニウム層２４は、加熱容器２１の内部側に配置されている。アルミニウム層２４は、それぞれ純アルミニウムまたはアルミニウム合金から形成され、厚さが１００μｍ以下である。高純度鉄層２６は、加熱容器２１の外部側に配置されてアルミニウム層２４と同体に接合されて外部に露出している。高純度鉄層２６は、鉄を９９．９５質量％以上含有する高純度鉄から形成され、厚さが５μｍ〜１００μｍである。高純度鉄は、普通鋼に比較して錆び難く、加熱容器２１は、加熱容器１、１１と同様に扱うことができる。
【００２５】
加熱容器２１を製造するには、まず、アルミニウムから形成されるアルミ箔から形成される容器が製造される。次いで、高純度鉄から形成される厚さ１００μｍの高純度鉄薄板が製造され、その高純度鉄薄板は、底部分２３に合同である図形に切断される。その容器は、底部分にその高純度鉄薄板が圧着されてアルミ箔に同体に接合されて加熱容器２１が製造される。このような製造方法は、高純度鉄薄板を２枚のアルミ箔で挟んで圧着する工程が削除されて、容易に加熱容器を製造することができる。
【００２６】
【発明の効果】
本発明による加熱容器は、ガスレンジを用いて直火にかけて加熱することができ、かつ、電磁加熱式調理器を用いて加熱することができる。
【図面の簡単な説明】
【図１】図１は、本発明による加熱容器の実施の形態を断面図である。
【図２】図２は、本発明による加熱容器の実施の他の形態を断面図である。
【図３】図３は、本発明による加熱容器の実施のさらに他の形態を断面図である。
【符号の説明】
１　：加熱容器
２　：側部分
３　：底部分
４　：内側アルミニウム層
５　：外側アルミニウム層
６　：高純度鉄層
１１：加熱容器
１２：側部分
１３：底部分
１４：内側アルミニウム層
１５：外側アルミニウム層
１６：高純度鉄層
２１：加熱容器
２２：側部分
２３：底部分
２４：アルミニウム層
２６：高純度鉄層
【図１】
2004123199.tif 000003
【図２】
2004123199.tif 000004
【図３】
2004123199.tif 000005